【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
平均で
ｉ）３．５又はそれ以下のNCO官能価、及び
ii）イソシアネート基含有化合物に基づいて１．５〜８質量％のアロファネート基
を有し、ウレトジオン基を実質的に含まない、イソシアネート基含有化合物を含んでなる組成物。
【請求項２】
イソシアネート基含有化合物は、式：
【化１】
2008534742.tif 000001
［式中、
R1は、４〜１８個の炭素原子を有する２価脂肪族炭化水素基、５〜１５個の炭素原子を有する２価脂環式炭化水素基、７〜１５個の炭素原子を有する２価芳香脂肪族炭化水素基、及び６〜１５個の炭素原子を有する２価芳香族炭化水素基からなる群から選択され、R1は、場合により１〜３個のNCO基を含むことができる。
R2は、４〜１８個の炭素原子を有する２価脂肪族炭化水素基、５〜１５個の炭素原子を有する２価脂環式炭化水素基、７〜１５個の炭素原子を有する２価芳香脂肪族炭化水素基、及び６〜１５個の炭素原子を有する２価芳香族炭化水素基からなる群から選択され、R2は、場合により１〜３個のNCO基を含むことができる。
R3は、C1〜C32直鎖、分岐鎖又は環式脂肪族、脂環式、芳香脂肪族又は芳香族炭化水素基、-CH3末端ポリエーテル、ポリエステル及びポリウレタンからなる群から選択される。］
で示される１つ又はそれ以上の構造単位を含む、請求項１に記載の組成物。
【請求項３】
２５℃で７５０cps又はそれ以下のバルク粘度を有する、請求項１に記載の組成物。
【請求項４】
R1は４〜１２個の炭素原子を有する２価脂肪族炭化水素基であり、R2は４〜１２個の炭素原子を有する２価脂肪族炭化水素基であり、R3はC1〜C12直鎖又は分岐鎖脂肪族炭化水素基である、請求項２に記載の組成物。
【請求項５】
イソシアネート基含有化合物の少なくとも一部が、１分子あたり少なくとも２個のアロファネート基を含む、請求項１に記載の組成物。
【請求項６】
イソシアネート基含有化合物のNCO含有量は、イソシアネート基含有化合物の質量に基づいて８〜２５質量％である、請求項１に記載の組成物。
【請求項７】
平均で
ｉ）３．５又はそれ以下のNCO官能価、及び
ii）イソシアネート基含有化合物に基づいて１．５〜８質量％のアロファネート基
を有し、実質的にウレトジオン基を含まない、イソシアネート基含有化合物を含んでなる成分Ａ、並びに
イソシアネート基反応性官能基１個又はそれ以上を有する化合物を含んでなる成分Ｂ
を含む、２成分エラストマー塗料組成物。
【請求項８】
成分Ａのイソシアネート基含有化合物は、式：
【化２】
2008534742.tif 000002
［式中、
R1は、４〜１８個の炭素原子を有する２価脂肪族炭化水素基、５〜１５個の炭素原子を有する２価脂環式炭化水素基、７〜１５個の炭素原子を有する２価芳香脂肪族炭化水素基、及び６〜１５個の炭素原子を有する２価芳香族炭化水素基からなる群から選択され、R1は、場合により１〜３個のNCO基を含むことができる。
R2は、４〜１８個の炭素原子を有する２価脂肪族炭化水素基、５〜１５個の炭素原子を有する２価脂環式炭化水素基、７〜１５個の炭素原子を有する２価芳香脂肪族炭化水素基、及び６〜１５個の炭素原子を有する２価芳香族炭化水素基からなる群から選択され、R2は、場合により１〜３個のNCO基を含むことができる。
R3は、C1〜C32直鎖、分岐鎖又は環式脂肪族、脂環式、芳香脂肪族又は芳香族炭化水素基、-CH3末端ポリエーテル、ポリエステル及びポリウレタンからなる群から選択される。］
で示される１つ又はそれ以上の構造単位を含む、請求項７に記載の組成物。
【請求項９】
成分Ａのイソシアネート基含有化合物は、２５℃で７５０cps又はそれ以下のバルク粘度を有する、請求項７に記載の組成物。
【請求項１０】
R1は４〜１２個の炭素原子を有する２価脂肪族炭化水素基であり、R2は４〜１２個の炭素原子を有する２価脂肪族炭化水素基であり、R3はC1〜C12直鎖又は分岐鎖脂肪族炭化水素基である、請求項８に記載の組成物。
【請求項１１】
成分Ａのイソシアネート基含有化合物の少なくとも一部が、１分子あたり少なくとも２個のアロファネート基を含む、請求項７に記載の組成物。
【請求項１２】
成分Ｂのイソシアネート基反応性官能基１個又はそれ以上を有する化合物は、ポリエーテルポリオール、ポリエステルポリオール、ヒドロキシ官能性ポリウレタン、グリコール、グリセリン、ポリエーテルアミン、ポリアミン、アミン官能性ポリウレタン及びこれらの組み合わせからなる群から選択される、請求項７に記載の組成物。
【請求項１３】
イソシアネート基含有化合物のNCO含有量は、イソシアネート基含有化合物の質量に基づいて８〜２５質量％である、請求項７に記載の組成物。
【請求項１４】
ａ）基材の表面を準備し、
ｂ）該表面を、
平均で
ｉ）３．５又はそれ以下のNCO官能価、及び
ii）イソシアネート基含有化合物に基づいて１．５〜８質量％のアロファネート基
を有し、実質的にウレトジオン基を含まない、イソシアネート基含有化合物を含んでなる成分Ａ、並びに
イソシアネート基反応性官能基１個又はそれ以上を有する化合物を含んでなる成分Ｂ
を含む、エラストマー組成物と接触させる
ことを含んでなる、基材の被覆方法。
【請求項１５】
成分Ａのイソシアネート基含有化合物は、式：
【化３】
2008534742.tif 000003
［式中、
R1は、４〜１８個の炭素原子を有する２価脂肪族炭化水素基、５〜１５個の炭素原子を有する２価脂環式炭化水素基、７〜１５個の炭素原子を有する２価芳香脂肪族炭化水素基、及び６〜１５個の炭素原子を有する２価芳香族炭化水素基からなる群から選択され、R1は、場合により１〜３個のNCO基を含むことができる。
R2は、４〜１８個の炭素原子を有する２価脂肪族炭化水素基、５〜１５個の炭素原子を有する２価脂環式炭化水素基、７〜１５個の炭素原子を有する２価芳香脂肪族炭化水素基、及び６〜１５個の炭素原子を有する２価芳香族炭化水素基からなる群から選択され、R2は、場合により１〜３個のNCO基を含むことができる。
R3は、C1〜C32直鎖、分岐鎖又は環式脂肪族、脂環式、芳香脂肪族又は芳香族炭化水素基、-CH3末端ポリエーテル、ポリエステル及びポリウレタンからなる群から選択される。］
で示される１つ又はそれ以上の構造単位を含む、請求項１４に記載の方法。
【請求項１６】
成分Ａのイソシアネート基含有化合物は、２５℃で７５０cps又はそれ以下のバルク粘度を有する、請求項１４に記載の方法。
【請求項１７】
R1は４〜１２個の炭素原子を有する２価脂肪族炭化水素基であり、R2は４〜１２個の炭素原子を有する２価脂肪族炭化水素基であり、R3はC1〜C12直鎖又は分岐鎖脂肪族炭化水素基である、請求項１５に記載の方法。
【請求項１８】
成分Ａのイソシアネート基含有化合物の少なくとも一部が、１分子あたり少なくとも２個のアロファネート基を含む、請求項１４に記載の方法。
【請求項１９】
成分Ｂのイソシアネート基反応性官能基１個又はそれ以上を有する化合物は、ポリエーテルポリオール、ポリエステルポリオール、ヒドロキシ官能性ポリウレタン、グリコール、グリセリン、ポリエーテルアミン、ポリアミン、アミン官能性ポリウレタン及びこれらの組み合わせからなる群から選択される、請求項１４に記載の方法。
【請求項２０】
成分Ｂのイソシアネート基反応性官能基１個又はそれ以上を有する化合物は、場合により脂肪族第２級アミンを含むことがある脂肪族第１級アミンである、請求項１４に記載の方法。
【請求項２１】
基材は、木材、金属、プラスチック、紙、セラミック、鉱物材料、石材、ガラス及びコンクリートからなる群から選択される１種又はそれ以上の材料を含んでなる、請求項１４に記載の方法。
【請求項２２】
基材は、自動車の表面である、請求項１４に記載の方法。
【請求項２３】
成分Ａは、３０〜７０体積％で組成物中に存在する、請求項１４に記載の方法。
【請求項２４】
成分Ａは、少なくとも９０質量％脂肪族である、請求項１４に記載の方法。
【請求項２５】
成分Ａは、組成物が基材と接触される前６時間未満までは、成分Ｂから分離されている、請求項１４に記載の方法。
【請求項２６】
組成物は、成分Ａを収容する第１計量容器、成分Ｂを収容する第２計量容器、及び第１計量容器及び第２計量容器に流体連通している、組成物を噴霧するノズルを有する装置を使用して、基材に接触される、請求項１４に記載の方法。
【請求項２７】
組成物は、成分Ａ及び成分Ｂのいずれか又は両方に、均展剤、湿潤剤、流れ調節剤、皮張り防止剤、消泡剤、充填材、粘度調節剤、チキソトロープ剤、可塑剤、顔料、染料、UV吸収剤、安定剤、触媒及びこれらの組み合わせからなる群から選択される１種又はそれ以上の添加剤を含む、請求項１４に記載の方法。
【請求項２８】
イソシアネート基含有化合物のNCO含有量は、イソシアネート基含有化合物の質量に基づいて８〜２５質量％である、請求項１４に記載の方法。
【手続補正２】
【補正対象書類名】明細書
【補正対象項目名】０００４
【補正方法】変更
【補正の内容】
【０００４】
米国特許第6,733,838号は、基剤成分中のポリオールと硬化剤中のポリイソシアネートとの反応により製造されたフッ素化ポリウレタンエラストマー被膜を開示している。
【手続補正３】
【補正対象書類名】明細書
【補正対象項目名】００１４
【補正方法】変更
【補正の内容】
【００１４】
本発明の一態様では、イソシアネート基含有化合物は、以下の式で示される１つ又はそれ以上の構造単位を含む：
式：
【化１】
2008534742.tif 000004
［式中、
R1は、４〜１８個の炭素原子を有する２価脂肪族炭化水素基、５〜１５個の炭素原子を有する２価脂環式炭化水素基、７〜１５個の炭素原子を有する２価芳香脂肪族炭化水素基、及び６〜１５個の炭素原子を有する２価芳香族炭化水素基からなる群から選択され、R1は、場合により１〜３個のNCO基を含むことができる。
R2は、４〜１８個の炭素原子を有する２価脂肪族炭化水素基、５〜１５個の炭素原子を有する２価脂環式炭化水素基、７〜１５個の炭素原子を有する２価芳香脂肪族炭化水素基、及び６〜１５個の炭素原子を有する２価芳香族炭化水素基からなる群から選択され、R2は、場合により１〜３個のNCO基を含むことができる。
R3は、C1〜C32直鎖、分岐鎖又は環式脂肪族、脂環式、芳香脂肪族又は芳香族炭化水素基、-CH3末端ポリエーテル、ポリエステル及びポリウレタンからなる群から選択される。］
【手続補正４】
【補正対象書類名】明細書
【補正対象項目名】００１６
【補正方法】変更
【補正の内容】
【００１６】
本発明の別の態様では、イソシアネート基含有化合物を含む組成物は、２５℃で測定して、少なくとも１cps、ある場合には少なくとも１０cps、別の場合には少なくとも２５cpsのバルク粘度（体積粘度）を有し、粘度は、１０００cpsまで、ある場合には７５０cps又はそれ以下、別の場合には５００cpsまでであり得る。イソシアネート基含有化合物を含む組成物の粘度は、上記の値の任意の組みの間の値又は範囲であってよい。
【手続補正５】
【補正対象書類名】明細書
【補正対象項目名】００１７
【補正方法】変更
【補正の内容】
【００１７】
本発明の別の特定の態様では、イソシアネート基含有化合物の少なくとも一部は、１分子あたり少なくとも２個のアロファネート基を含む。１分子あたり少なくとも２個のアロファネート基を含むイソシアネート基含有化合物は、イソシアネート基含有化合物の全量に基づいて、少なくとも５質量％、ある場合には少なくとも１０質量％、別の場合には少なくとも２０質量％であり、また、１００質量％まで、ある場合には７５質量％まで、別の場合には５０質量％までを組成する。少なくとも２個のアロファネート基を含む化合物の量は、上記値の任意の組みの間の値又は範囲であってよい。
【手続補正６】
【補正対象書類名】明細書
【補正対象項目名】００２３
【補正方法】変更
【補正の内容】
【００２３】
適当なヒドロキシ含有化合物がいずれも使用できる。適当なヒドロキシ含有化合物には、式：
【化２】
2008534742.tif 000005
［式中、Ｒ３は、Ｃ１−Ｃ３２の、直鎖、分岐鎖又は環式脂肪族、脂環式、芳香脂肪族又は芳香族炭化水素基、−ＣＨ３末端化ポリエーテル、ポリエステル及びポリウレタンから選択される。］
で示される構造を有する化合物を包含するが、これらに限定されない。
【手続補正７】
【補正対象書類名】明細書
【補正対象項目名】００３１
【補正方法】変更
【補正の内容】
【００３１】
本発明において、上記の２成分エラストマー塗料組成物は、成分Ａ及び成分Ｂの一方又は両方に、均展剤、湿潤剤、流れ調整剤、皮張り防止剤、充填材、粘度調整剤、チキソトロープ剤、可塑剤、顔料、染料、ＵＶ吸収剤、安定剤、触媒、及びこれらの組み合わせからなる群から選択される１種又はそれ以上の添加剤を含み得る。
【手続補正８】
【補正対象書類名】明細書
【補正対象項目名】００３６
【補正方法】変更
【補正の内容】
【００３６】
本発明の方法の一態様では、成分Ａと成分Ｂとは、組成物を基材に接触させる前６時間未満、ある場合には４時間未満、別の場合には２時間未満の時間まで、別々に保持することができる。
【手続補正９】
【補正対象書類名】明細書
【補正対象項目名】００３９
【補正方法】変更
【補正の内容】
【００３９】
上記方法での基材は、木材、金属、プラスチック、紙、セラミック、鉱物材料、石材、ガラス、コンクリート及びこれらの組み合わせから選択される１種又はそれ以上の材料を包含し得る。
【手続補正１０】
【補正対象書類名】明細書
【補正対象項目名】００４４
【補正方法】変更
【補正の内容】
【００４４】
実施例１
ヘキサメチレンジイソシアネート（HDI, DESMODURTM H, Bayer MaterialScience, LLC (米国ピッツバーグ））を反応容器に加え、窒素雰囲気下、１０５℃に加熱した。１０５℃で、ｎ−ブタノール６７ｇ、１−プロパノール５５ｇ、及び１−ペンタノール６０ｇの混合物を、反応容器に、３０分かけて供給した。混合物を１０５℃で３０分間保ち、次いで、１１５℃に加熱し、その時点で、１０％オクタン酸亜鉛溶液２．５ｇを、１時間かけて添加した。３０分間保持した後、温度を１２０℃に２時間で上昇させ、その時点で、ｐ−トルエンスルホン酸０．２７ｇを反応容器に加え、生成物を、３００mTorr 未満の圧力下、１４０℃で、全揮発成分が除去されるまで、TFE中でストリップした。１００％固体生成物は、１９．４質量％のＮＣＯ基、２５℃及び剪断速度２００秒−１で測定して３８２cpsの粘度、及び０．０８質量％のＨＤＩモノマーを有していた。標準ポリスチレンを用いたゲル浸透クロマトグラフィによれば、ＨＤＩアロファネート三量体生成物は、７４０の数平均分子量（Ｍｎ）、８７０の重量平均分子量（Ｍｗ）及び１．１７の多分散度（Ｍｗ／Ｍｎ）を有していることが示された。
【手続補正１１】
【補正対象書類名】明細書
【補正対象項目名】００５７
【補正方法】変更
【補正の内容】
【００５７】
以上、説明の目的で本発明を詳細に記載したが、そのような詳細な記載は説明の目的のみのためであり、当業者なら、請求項により限定され得る場合を除き、発明の思想及び範囲から逸脱することなく、変更できることを理解すべきである。